ПОЛИМЕТАКРИЛИМИДНЫЕ (PMI) ПЕНОПЛАСТЫ С УЛУЧШЕННЫМИ МЕХАНИЧЕСКИМИ СВОЙСТВАМИ, В ЧАСТНОСТИ, С ПОВЫШЕННЫМ УДЛИНЕНИЕМ ПРИ РАЗРЫВЕ

1. Способ получения вспениваемых сшитых полимеров, отличающийся тем, что полимер содержит (мет)акриловую кислоту, (мет)акрилнитрил и сложный диэфир (мет)акриловой кислоты диола, молекулярный вес которого составляет, по меньшей мере, 250 г/моль.
2. Способ по п.1, отличающийся тем, что смесь
(A) 30-70 вес.% (мет)акриловой кислоты,
30-60 вес.% (мет)акрилнитрила,
0-35 вес.% дальнейших винилненасыщенных мономеров,
(Б) 0,01-15 вес.% сложного диэфира (мет)акриловой кислоты диола, который имеет молекулярный вес, по меньшей мере, 250 г/моль,
(B) 0,01-15 вес.% вспенивающего агента,
(Г) 0-10 вес.% дальнейшего сшивающего агента,
(Д) 0,01-2,0 вес.% возбудителей полимеризации и
(Е) 0-20 вес.% обычных присадок, подвергают полимеризации в реакционной среде с получением плиты.
3. Способ по п.2, отличающийся тем, что диол представляет собой простой полиэфирдиол, сложный полиэфирдиол, олиг(мет)акриловый телехель или полиолефиндиол, предпочтительно простой полиэфирдиол.
4. Способ по п.2, отличающийся тем, что смесь
(A) 30-70 вес.% метилакриловой кислоты,
30-60 вес.% метакрилнитрила,
0-30 вес.% дальнейших винилненасыщенных мономеров,
(Б) 0,01-15 вес.% сложного диэфира метакриловой кислоты диола, который имеет молекулярный вес между 250 и 1500 г/моль,
(B) 0,01-15 вес.% вспенивающего агента,
(Г) 0,01-10 вес.% дальнейшего сшивающего агента,
(Д) 0,01-2,0 вес.% возбудителей полимеризации и
(Е) 0-20 вес.% обычных присадок,
подвергают полимеризации в реакционной среде с получением плиты.
5. Способ по одному из пп.1-4, отличающийся тем, что смесь подвергают полимеризации в реакционной среде с получением плиты, в случае необходимости подвергают отжигу, а затем вспенивают при температуре от 150 до 250°С.
6. Поли(мет)акрилимидный пенопласт, отличающийся тем, что его получают путем вспенивания полимеров, полученных по способу по одному из пп.1-4.
7. Поли(мет)акрилимидный пенопласт по п.6, отличающийся тем, что его удлинение при разрыве превышает 7,0%, предпочтительно 9,0%.
8. Слоистый материал, содержащий слой поли(мет)акрилимидного пенопласта по п.6 или 7.
9. Формованная деталь из группы, включающей трубу, громкоговоритель, антенну, рентгеновский стол, деталь машины, автотранспортное средство, рельсовое транспортное средство, плавучее средство, воздушное транспортное средство и космическое транспортное средство, отличающаяся тем, что она частично состоит из поли(мет)акрилимидного пенопласта по одному из пп.6-8.